(57)【特許請求の範囲】
【請求項１】
一次粒子径が１．１μｍ以上５０μｍ以下であり、粒度分布におけるＤ９０／Ｄ１０が３．０以下であることを特徴とする六角板状酸化亜鉛粒子。
【請求項２】
粉体のＭＩＵ（平均摩擦係数）が０．８７以下、ＭＭＤ（摩擦係数の平均偏差）が０．０３５以下である請求項１に記載の六角板状酸化亜鉛粒子。
【請求項３】
一次粒子径が１．３μｍ以上３０μｍ以下である請求項１又は２に記載の六角板状酸化亜鉛粒子。
【請求項４】
ｐＨが１０以上の原料酸化亜鉛の水スラリーを調製する工程（１）、
前記工程（１）によって調整したスラリーと亜鉛塩水溶液を３５℃以下で混合する工程（２）、及び、
混合したスラリーを加熱熟成する工程（３）を有することを特徴とする請求項１、２又は３に記載の六角板状酸化亜鉛粒子の製造方法。
【請求項５】
請求項１、２又は３に記載の六角板状酸化亜鉛粒子を含有することを特徴とする化粧料。
【請求項６】
請求項１、２又は３に記載の六角板状酸化亜鉛粒子からなることを特徴とするフィラー。
【請求項７】
請求項１、２又は３に記載の六角板状酸化亜鉛粒子を含有することを特徴とする樹脂組成物。
【請求項８】
請求項１、２又は３に記載の六角板状酸化亜鉛粒子からなることを特徴とする赤外線反射材。
【請求項９】
請求項１、２又は３に記載の六角板状酸化亜鉛粒子を含有することを特徴とする塗料組成物。
【発明の詳細な説明】
【技術分野】
【０００１】
本発明は、六角板状酸化亜鉛粒子、その製造方法、化粧料、フィラー、樹脂組成物、赤外線反射材及び塗料組成物に関する。
【背景技術】
【０００２】
ファンデーションその他のメイクアップ化粧料は使用感が重要とされるが、近年では紫外線遮蔽性も求められる。紫外線遮蔽性を上げるためには紫外線遮蔽用の材料を配合する必要があるが、これまで広くサンスクリーン剤用に用いられてきた微粒子酸化亜鉛や微粒子酸化チタンは滑り性が悪く、使用感を阻害するという問題がある。そこで、使用感の高い紫外線遮蔽材が求められている。【０００３】
また、酸化亜鉛粒子は、樹脂組成物や塗料に配合する無機フィラーとしても使用されるものである。このような使用は、酸化亜鉛粒子の熱伝導性の高さを利用した放熱性フィラーや、紫外線遮蔽、赤外線反射を目的としたフィラー等の用途が存在する。【０００４】
更に、近年、赤外線反射性を有する無機粒子としての酸化亜鉛粒子についても注目が集まっている。赤外線を吸収することによって、種々の物品は温度が上昇するため、赤外線を反射・遮蔽するような無機顔料を配合した塗料によって、遮熱塗料を製造し、各種物品や建築物の温度上昇を抑制し、省エネルギーを図ることが行われている。【０００５】
酸化亜鉛粒子は、赤外線反射性能を有するものであるが、粒子形状や粒子サイズ等によって、吸収波長のパターンが変化する。このため、赤外線領域における吸収波長を高めようとすると、可視光領域にまで吸収域を生じるものとなってしまい、これによって着色を生じてしまう。遮熱塗料の用途においては、遮熱用の顔料が着色していると、得られる塗料の色調に影響を与える点で好ましいものではない。【０００６】
特許文献１では、粒子形状をコントロールした六角板状酸化亜鉛粒子が記載されている。０．５μｍ以上の六角板状酸化亜鉛粒子を使用した場合、滑りがよく、使用感に優れたものであり、ファンデーション用途における粒子として好適に使用できる。しかし、特許文献１に記載の平均粒子径０．５〜１μｍの六角板状酸化亜鉛粒子では、従来の超微粒子酸化亜鉛のような滑り性の悪化はないものの、現在のメイクアップ化粧料に配合される原料の使用感としては不十分であり、さらに粒子径が大きく、かつ粒度が均一な六角板状酸化亜鉛粒子を得る必要がある。【０００７】
特許文献２においては、多層構造を有する１０μｍの六角板状酸化亜鉛粒子が記載されている。しかしながら、このような酸化亜鉛粒子は化粧料に配合した場合には、滑り性等において十分に良好な性能を有するものではない。【０００８】
特許文献３においては、平均粒子径が３〜２０μｍの酸化亜鉛粒子とその赤外線反射性能および滑り性について記載されている。しかしながら粒子形状については記載されておらず、得られている粒子は不定形の酸化亜鉛粒子である。このような酸化亜鉛粒子は、赤外線反射性能や化粧料に配合した場合の滑り性等において、十分に良好な性能を有するものではない。
【先行技術文献】
【特許文献】
【０００９】
【特許文献１】国際公開２０１２／１４７８８６
【特許文献２】特開２０１３−２４５１３９号
【特許文献３】国際公開２０１２／０３６０８２
【発明の概要】
【発明が解決しようとする課題】
【００１０】
本発明は、メイクアップ化粧料等の化粧料に好適に使用することができる六角板状酸化亜鉛粒子、及びその製造方法を提供することを目的とするものである。また、更には、着色のない赤外線反射剤として使用できる六角板状酸化亜鉛粒子を提供することも目的とするものである。
【課題を解決するための手段】
【００１１】
本発明は、一次粒子の平均粒子径（一次粒子径）が１．１μｍ以上５０μｍ以下であり、粒度分布におけるＤ９０／Ｄ１０が３．０以下であることを特徴とする六角板状酸化亜鉛粒子である。
上記六角板状酸化亜鉛粒子は、粉体のＭＩＵ（平均摩擦係数）が０．８７以下、ＭＭＤ（摩擦係数の平均偏差）が０．０３５以下であることが好ましい。
【００１２】
本発明は、ｐＨが１０以上の原料酸化亜鉛の水スラリーを調製する工程（１）、
前記工程（１）によって調製したスラリーと亜鉛塩水溶液を３５℃以下で混合する工程（２）、混合したスラリーを加熱熟成する工程（３）
を有することを特徴とする上述した六角板状酸化亜鉛粒子の製造方法でもある。【００１３】
本発明は、上述した六角板状酸化亜鉛粒子を含有することを特徴とする化粧料でもある。
本発明は、上述した六角板状酸化亜鉛粒子からなることを特徴とするフィラーでもある。
本発明は、上述した六角板状酸化亜鉛粒子を含有することを特徴とする樹脂組成物でもある。
本発明は、上述した六角板状酸化亜鉛粒子からなることを特徴とする赤外線反射材でもある。
本発明は、上述した六角板状酸化亜鉛粒子を含有することを特徴とする塗料組成物でもある。
【発明の効果】
【００１４】
本発明の六角板状酸化亜鉛粒子は、化粧料に配合した場合には、メイクアップ化粧料に好適に使用することができる紫外線遮蔽材となるものである。また、フィラーとして使用した場合には、優れた放熱性能や赤外線反射能も発揮するものである。
【図面の簡単な説明】
【００１５】
【図１】図１は、実施例１の酸化亜鉛粒子の走査型電子顕微鏡写真を示す図である。
【図２】図２は、実施例１の酸化亜鉛粒子のＸ線回折のスペクトルを示す図である。
【図３】図３は、実施例２の酸化亜鉛粒子の走査型電子顕微鏡写真を示す図である。
【図４】図４は、実施例３の酸化亜鉛粒子の走査型電子顕微鏡写真を示す図である。
【図５】図５は、実施例４の酸化亜鉛粒子の走査型電子顕微鏡写真を示す図である。
【図６】図６は、実施例５の酸化亜鉛粒子の走査型電子顕微鏡写真を示す図である。
【図７】図７は、比較例１の酸化亜鉛粒子の走査型電子顕微鏡写真を示す図である。
【図８】図８は、比較例２の酸化亜鉛粒子の走査型電子顕微鏡写真を示す図である。
【図９】図９は、比較例３の酸化亜鉛粒子の走査型電子顕微鏡写真を示す図である。
【図１０】図１０は、比較例４の酸化亜鉛粒子の走査型電子顕微鏡写真を示す図である。
【図１１】図１１は、比較例５の酸化亜鉛粒子の走査型電子顕微鏡写真を示す図である。
【図１２】図１２は、比較例６の酸化亜鉛粒子の走査型電子顕微鏡写真を示す図である。
【図１３】図１３は、比較例７の酸化亜鉛粒子の走査型電子顕微鏡写真を示す図である。
【発明を実施するための形態】
【００１６】
本発明の六角板状酸化亜鉛粒子は、六角板状形状を有し、一次粒子径１．１μｍ以上でシャープな粒度分布を有することによって、メイクアップ化粧料等の化粧料の配合成分やフィラーとして好適に使用することができる六角板状酸化亜鉛粒子である。
当該六角板状酸化亜鉛粒子は、粒子形状が均一であることから、マトリックス成分中に高濃度で配合することができるため、フィラーとしても好適に使用することができる。フィラーとして使用した場合、酸化亜鉛粒子の熱伝導性の高さを利用した放熱性フィラーとして使用することができるほか、赤外線反射性のフィラーとして使用することもできる。本発明の六角板状酸化亜鉛粒子は、従来の酸化亜鉛粒子よりも優れた赤外線反射能を有し、かつ透明性にも優れたものであることから、遮熱塗料等に配合する赤外線反射性フィラーとしても、好適に使用することができる。
【００１７】
本発明の六角板状酸化亜鉛粒子は、Ｄ９０／Ｄ１０が３．０以下である。この値が大きい程粒度分布がブロードになることを意味し、この値が小さい程粒度分布がシャープになることを意味する。
なお、Ｄ１０、Ｄ９０はそれぞれ、粒子径の分布を測定することによって得られる値である。Ｄ１０とは体積基準での１０％積算粒径、Ｄ９０とは体積基準での９０％積算粒径であることを意味する。上記Ｄ９０／Ｄ１０は２．８以下であることがより好ましい。Ｄ９０／Ｄ１０が３．０以下である六角板状酸化亜鉛粒子は、化粧料に配合して肌に塗った場合に、粒子サイズが一様で、感触を阻害する微小粒子や粗大粒子が少ないため、優れた粉体感触を実現する。なお、本発明のＤ９０、Ｄ１０は、以下の実施例において記載した方法で測定した値である。
【００１８】
本発明の六角板状酸化亜鉛粒子は、一次粒子径が１．１μｍ以上である。当該一次粒子径は、１．３μｍ以上であることがより好ましく、２．０μｍ以上であることが更に好ましい。また、一次粒子径の上限は特に限定されるものではないが、５０μｍ以下であることが好ましく、３０μｍ以下であることが更に好ましい。一次粒子径が１．１μｍ以上の粒子とすることで、化粧料として使用した場合の粉体感触が良好なものとすることができる。なお、本発明の一次粒子径は、以下の実施例において記載した方法で測定した値である。
【００１９】
本発明の六角板状酸化亜鉛粒子はＭＩＵ（平均摩擦係数）が０．８７以下であることが好ましい。ＭＩＵ（平均摩擦係数）の値が小さい程、滑り性が良く滑り易いことを意味する。化粧料に配合した際に、ＭＩＵ（平均摩擦係数）が０．８７を超える六角板状酸化亜鉛粒子は滑り性が悪くなることがある。更に、ＭＭＤ（摩擦係数の平均偏差）が０．０３５以下であることが好ましい。ＭＭＤ（摩擦係数の平均偏差）の値が小さい程、ざらつき感が少なく滑らかさが高いことを意味する。ＭＭＤ（摩擦係数の平均偏差）が０．０３５を超える六角板状酸化亜鉛粒子はざらつき感が大きくなるという点で化粧料に配合した際に使用感において劣る場合がある。上記ＭＩＵ（平均摩擦係数）は０．８５以下、ＭＭＤ（摩擦係数の平均偏差）は０．０３以下であることがより好ましい。なお、本明細書におけるＭＩＵ（平均摩擦係数）、ＭＭＤ（摩擦係数の平均偏差）は、実施例に詳述した方法によって測定されたものである。
【００２０】
更に、本発明の六角板状酸化亜鉛粒子は、アスペクト比が２．５以上であることが好ましい。すなわち、このようなアスペクト比となるような六角板状の形状を有する六角板状酸化亜鉛粒子であることが好ましい。このような形状によって、特に化粧料に使用した場合に、滑りがよく、優れた使用感を得ることができる。上記アスペクト比は、２．７以上であることがより好ましく、３．０以上であることが更に好ましい。なお、本明細書におけるアスペクト比は、以下の実施例に記載の方法によって測定された値である。
【００２１】
本発明におけるＤｍｉｎ／Ｄｍａｘは、０．３以上であることが好ましい。Ｄｍａｘとは、六角板状酸化亜鉛粒子の六角形状面の３本の対角線のうち、最大となる対角線の長さ、Ｄｍｉｎとは、最小となる対角線の長さを意味する。Ｄｍｉｎ／Ｄｍａｘは、Ｄｍａｘを正六角形の対角線の長さとしたときに、その正六角形の対角線の長さに対するずれを意味し、値が１に近い程正六角形に対するずれが小さく、０に近い程ずれが大きい。Ｄｍｉｎ／Ｄｍａｘは０．５以上であることがより好ましく、０．７以上であることが更に好ましい。なお、本発明におけるＤｍｉｎ／Ｄｍａｘは、以下の実施例に記載の方法によって測定された値である。
【００２２】
また、本発明の六角板状酸化亜鉛粒子は、ＢＥＴ比表面積が１．９ｍ２／ｇ以下であることが好ましい。この範囲にすることによって、粒子径が大きく微粒子が少ないために良好な粉体感触となるという点で好ましい。なお、本発明におけるＢＥＴ比表面積は、以下の実施例に記載の方法によって測定された値である。
【００２３】
本発明の六角板状酸化亜鉛粒子は、１０００ｎｍで測定した分光反射率が１０％以上、かつ２０００ｎｍで測定した分光反射率が８％以上であることが好ましい。特に、上述したような遮熱塗料において使用する場合、高い赤外線反射能を有することが好ましいものである。なお、当該分光反射率は、以下の実施例に記載の方法によって測定された値である。
【００２４】
本発明の六角板状酸化亜鉛粒子は、４００ｎｍで測定した平行光透過率が３０％以上であることが好ましい。上記平行光透過率が３０％未満であると、酸化亜鉛粒子が着色してしまうため、化粧料や塗料において色調が変化するおそれがある点で好ましいものではない。ここで、４００ｎｍでの平行光透過率を、指標として使用したのは、可視光領域のうち、４００ｎｍの可視光透過率が実際の見た目の透明性をもっとも反映した波長となるためである。なお、当該平行光透過率は、以下の実施例に記載の方法によって測定した値である。
【００２５】
本発明の六角板状酸化亜鉛粒子は、赤外線反射能において優れる一方で、可視光領域の遮蔽が小さいという特徴をも有するものである。これによって、塗膜の透明性に優れたものとなるため、化粧料や遮熱塗料等のように、色調が重要視される用途において使用する場合、色調に影響を与えないという点で好ましいものである。
【００２６】
上述した形状を有する六角板状酸化亜鉛粒子は、その製造方法を特に限定されるものではないが、例えば、ｐＨが１０以上の原料酸化亜鉛の水スラリーを調製する工程（１）、
前記工程（１）で調製したスラリーと亜鉛塩水溶液を３５℃以下で混合する工程（２）、混合したスラリーを加熱熟成する工程（３）
を有する製造方法によって、得ることができる。以下、当該製造方法について詳述する。
【００２７】
上記工程（１）は原料酸化亜鉛をｐＨが１０以上の水スラリーに調製する工程である。これによって、原料酸化亜鉛の水への分散性が向上し、原料酸化亜鉛と亜鉛塩水溶液の反応性が上がることによって、粒径や粒度分布を制御することができる。
【００２８】
上記原料酸化亜鉛の水スラリーにおいて使用する原料酸化亜鉛は、特に限定されるものではないが、粒子径が０．００５μｍ以上、０．２μｍ以下である原料酸化亜鉛を使用することが好ましい。上記原料酸化亜鉛の粒子径は、ＢＥＴ法によって求められる比表面積と同一の表面積を有する球の直径に相当する。すなわち、粒子径は、全自動ＢＥＴ比表面積測定装置Ｍａｃｓｏｒｂ  Ｍｏｄｅｌ  ＨＭ−１２００（Ｍｏｕｎｔｅｃｈ社製）により測定して求めた比表面積：Ｓｇと、酸化亜鉛の真比重：ρから、下記計算式により求めた値である。
粒子径（μｍ）＝［６／（Ｓｇ×ρ）］
（Ｓｇ（ｍ２／ｇ）：比表面積、ρ（ｇ／ｃｍ３）：粒子の真比重）
なお、粒子の真比重：ρは、酸化亜鉛の真比重の値である５．６を上記計算に用いた。
【００２９】
上記原料酸化亜鉛としては特に限定されず、公知の方法によって製造された酸化亜鉛を使用することができる。市販のものとしては、堺化学工業社製ＦＩＮＥＸ−７５、ＦＩＮＥＸ−５０、ＦＩＮＥＸ−３０、ＳＦ−１５、微細酸化亜鉛等を挙げることができる。
【００３０】
上記原料酸化亜鉛スラリーは、スラリー全量に対して原料酸化亜鉛の濃度が１０〜５００ｇ／ｌであることが好ましい。
【００３１】
上記スラリーの調製方法は特に限定されず、例えば、原料酸化亜鉛を水に添加した後、アルカリ水溶液を加えてｐＨ１０以上に調整する方法や、原料酸化亜鉛をアルカリ水溶液に添加してｐＨ１０以上に調整する方法が挙げられる。また、例えばｐＨを調整した後に３５℃以下で１０分間以上、分散させることによって、均一なスラリーとすることができる。
【００３２】
上記原料酸化亜鉛スラリーのｐＨ調整に用いるアルカリ水溶液としては特に限定されるものではないが、例えば、水酸化ナトリウム水溶液、水酸化カリウム水溶液、アンモニア水等を使用することができる。
【００３３】
上記原料酸化亜鉛スラリーは、本発明の効果を損なわない範囲で、原料酸化亜鉛、水、アルカリ水溶液以外の成分を少量添加してもよい。例えば、分散剤等を添加することもできる。
【００３４】
本発明の製造方法においては、上記工程（工程（１））で調製した原料酸化亜鉛のスラリーと亜鉛塩水溶液を３５℃以下で混合する工程（工程（２））を行うものである。３５℃以下で混合することによって、原料酸化亜鉛と亜鉛塩水溶液の反応を制御することができ、粒子成長を促進できるという点で好ましいものである。上記反応温度は、３０℃以下であることがより好ましく、２０℃以下であることが更に好ましい。
【００３５】
上記亜鉛塩水溶液は特に限定されず、酢酸亜鉛、硝酸亜鉛、硫酸亜鉛、塩化亜鉛、ぎ酸亜鉛等の亜鉛塩化合物の水溶液を挙げることができる。亜鉛塩水溶液のなかでも、特に酢酸亜鉛水溶液を使用した場合に好適に本発明の特定の六角板状酸化亜鉛粒子が得られる。
【００３６】
また、これらの亜鉛塩水溶液は、酸化亜鉛と酸と水とを混合して酸化亜鉛を酸加水分解することで調製したものであっても良い。亜鉛塩水溶液を酸化亜鉛と酸と水で調製する際に使用する酸化亜鉛の粒子形状、粒子径は特に限定されないが、不純物をなるべく少なくするという観点から、酸化亜鉛のＺｎ純度は９５％以上であることが好ましい。また、酸としては、酢酸、硝酸、硫酸、塩酸、ぎ酸、クエン酸、蓚酸、プロピオン酸、マロン酸、乳酸、酒石酸、グルコン酸、コハク酸等が挙げられるが、特に酢酸を使用した場合に好適に本発明の特定の六角板状酸化亜鉛粒子が得られる。これらの亜鉛塩水溶液のうち、２種を併用して使用するものであってもよい。
【００３７】
亜鉛塩水溶液中の亜鉛塩濃度は０．１ｍｏｌ／ｌを超え、４．０ｍｏｌ／ｌ以下であることが好ましく、特に、酢酸亜鉛水溶液中の亜鉛塩濃度は、０．２ｍｏｌ／ｌを超え、２．０ｍｏｌ／ｌ以下であることが好ましい。
【００３８】
上記亜鉛塩水溶液は、本発明の効果を損なわない範囲で、亜鉛塩、水以外の成分を少量添加してもよい。例えば、分散剤等を添加することもできる。
【００３９】
上記２液の混合は、温度管理した水中に、原料酸化亜鉛の水スラリーと亜鉛塩水溶液とを同時に添加する方法；亜鉛塩水溶液に原料酸化亜鉛の水スラリーを温度を維持しながら添加する方法；原料酸化亜鉛の水スラリーに亜鉛塩水溶液を温度を維持しながら添加する方法等を挙げることができる。
【００４０】
本発明の製造方法においては、上述したような工程（工程（１）および（２））によって得られた混合スラリーを加熱熟成する工程（３）を行うものである。
当該加熱熟成によって、目的とする形状及び粒子径を有する六角板状酸化亜鉛粒子を得ることができる。
【００４１】
熟成は、４５〜１１０℃において行うことが好ましい。熟成時間は０．５〜２４時間を挙げることができる。熟成温度、熟成時間、原料酸化亜鉛濃度、亜鉛塩濃度等の条件によって粒子径の調整を図ることができるため、これらの条件については目的とする六角板状酸化亜鉛粒子に応じて適宜設定して行うことが好ましい。
【００４２】
このようにして得られた六角板状酸化亜鉛粒子は、必要に応じて、濾過、水洗、乾燥等の後処理を行ってもよい。
上記方法によって製造された六角板状酸化亜鉛粒子は、必要に応じて篩による分級を行うものであっても良い。篩による分級方法としては、湿式分級、乾式分級を挙げることができる。また、湿式粉砕、乾式粉砕等の処理を行ってもよい。
【００４３】
上述したように、本発明の六角板状酸化亜鉛粒子の製造方法は、焼成処理を行わずに六角板状酸化亜鉛粒子を得ることができるものであるが、上述した方法によって得られた六角板状酸化亜鉛粒子に焼成処理を施しても差し支えない。焼成に際しては、公知の任意の装置を利用した方法を挙げることができ、処理条件等も特に限定されない。
【００４４】
本発明の六角板状酸化亜鉛粒子は、更に表面処理を施したものであってもよい。上記表面処理としては特に限定されず、ケイ素酸化物、ケイ素酸化物の水和物、アルミニウムの酸化物及びアルミニウムの水酸化物からなる群から選択される少なくとも１種の化合物による皮膜を形成させる表面処理、撥水性有機化合物による表面処理、シランカップリング剤、チタンカップリング剤等のカップリング剤による表面処理等を挙げることができる。これらの２種以上の表面処理を組み合わせて行うものであってもよい。
【００４５】
上記ケイ素酸化物、ケイ素酸化物の水和物、アルミニウムの酸化物及びアルミニウムの水酸化物からなる群から選択される少なくとも１種の化合物による皮膜の形成は、Ｓｉ源化合物及び／又はＡｌ源化合物を、加水分解や加熱分解などにより粉体表面に析出させる等の方法で行うことができる。上記Ｓｉ源化合物及び／又はＡｌ源化合物としては、テトラアルコキシシランやその加水分解縮合物、ケイ酸ナトリウム、ケイ酸カリウム、アルミニウムアルコキシドやその加水分解縮合物、アルミン酸ナトリウム等、容易にＳｉＯ２やＡｌ（ＯＨ）３、Ａｌ２Ｏ３に変換する化合物等を使用することができる。
【００４６】
上記加水分解としては特に限定されないが、硫酸、塩酸、酢酸、硝酸などの酸を使用した方法が挙げられる。この水分散体を用いたシリカの処理方法における中和方法は、六角板状酸化亜鉛粒子を含有する分散体に酸を入れてからＳｉ源化合物及び／又はＡｌ源化合物を添加する方法、分散体にＳｉ源化合物及び／又はＡｌ源化合物を入れてから酸を添加する方法、分散体にＳｉ源化合物及び／又はＡｌ源化合物と酸を同時に添加する方法のいずれでも良い。
【００４７】
上記撥水性有機化合物による処理としては、特に限定されるものではないが、例えば、シリコーンオイル、アルキルシラン、アルキルチタネート、アルキルアルミネート、ポリオレフィン、ポリエステル、金属石鹸、アミノ酸、アミノ酸塩などが挙げられる。なかでも、化学的な安定性からシリコーンオイルが好ましい。このシリコーンオイルの具体例としては、ジメチルポリシロキサン（例えば、信越化学工業製ＫＦ−９６Ａ−１００ｃｓ、旭化成ワッカーシリコーン製ＤＭ１０）、メチルハイドロジェンポリシロキサン（例えば、信越化学工業製ＫＦ−９９Ｐ、東レ・ダウコーニング製ＳＨ１１０７Ｃ）、（ジメチコン／メチコン）コポリマー（例えば、信越化学工業製ＫＦ−９９０１）、メチルフェニルシリコーン（例えば、信越化学工業製ＫＦ−５０−１００ｃｓ）、アミノ変性シリコーン（例えば、信越化学工業製ＫＦ−８０１５、東レ・ダウコーニング製ＪＰ−８５００  Ｃｏｎｄｉｔｉｏｎｉｎｇ  Ａｇｅｎｔ、旭化成ワッカーシリコーン製ＡＤＭ６０６０）、トリエトキシシリルエチルポリジメチルシロキシエチルジメチコン（例えば、信越化学工業製ＫＦ−９９０８）、トリエトキシシリルエチルポリジメチルシロキシエチルヘキシルジメチコン（例えば、信越化学工業製ＫＦ−９９０９）による処理等を挙げることができる。
【００４８】
上記シランカップリング剤による処理としては、ビニルトリス（２−メトキシエトキシ）シラン、ビニルトリクロルシラン、ビニルトリメトキシシラン、ビニルトリエトキシシラン、２−（３ ，４エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノトリエトキシシラン、３−トリエトキシシリル−Ｎ−（１ ， ３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシラン塩酸塩、３−ウレイドプロピルトリエトキシシラン、３−クロロプロピルトリメトキシシラン、３−メルカプトプロピルメチルジメトキシシラン、３−メルカプトプロピルトリメトキシシラン、ビス（トリエトキシシリルプロピル）テトラスルフィド、３−イソシアネートプロピルトリエトキシシラン、テトラメトキシシラン、テトラエトキシシラン、メチルトリメトキシシラン、メチルトリエトキシシラン、メチルトリエトキシシラン、フェニルトリエトキシシラン、ヘキサメチルジシラザン、ヘキシルトリメトキシシラン、デシルトリメトキシシランを挙げることができる。
上記チタンカップリング剤による処理としては、テトライソプロピルチタネート、テトラノルマルブチルチタネート、ブチルチタネートダイマー、テトラ（２−エチルヘキシル）チタネート、テトラメチルチタネート、チタンアセチルアセトネート、チタンテトラアセチルアセトネート、チタンエチルアセトアセテート、チタンオクタンジオレート、チタンラクテート、チタントリエタノールアミネート、ポリヒドロキシチタンステアレートを挙げることができる。
【００４９】
上記表面処理を行う場合は、表面処理は、処理後の粉体の全量に対して１〜１０重量％となる割合で行うことが好ましい。当該範囲内のものとすることで、滑り性が向上し、かつ耐湿性が向上し、樹脂への分散性が向上するという点で好ましい。
【００５０】
本発明の六角板状酸化亜鉛粒子は、その他の成分と混合して、化粧料、インキ、塗料、プラスチック等に配合することもできる。特に、上述の特性を有しているため、滑り性が良くざらつきも少ないという優れた粉体感触を持つ化粧料を得ることができる点で好ましいものである。
【００５１】
上記化粧料としては特に限定されず、このような粉体に、必要に応じて化粧品原料を混合することによって、サンスクリーン剤等の紫外線防御用化粧料；ファンデーション等のベースメイク化粧料；口紅等のポイントメイク化粧料等を得ることができる。また、本発明の六角板状酸化亜鉛粒子は上述した優れた粉体感触に加え、紫外線遮蔽能も持ち合わせていることから、化粧品に使用した場合に優れた性能を有するものである。
【００５２】
上記化粧料は、油性化粧料、水性化粧料、Ｏ／Ｗ型化粧料、Ｗ／Ｏ型化粧料の任意の形態とすることができる。
【００５３】
上記化粧料は、化粧品分野において使用することができる任意の水性成分、油性成分を併用するものであってもよい。上記水性成分及び油性成分としては特に限定されず、例えば、油剤、界面活性剤、保湿剤、高級アルコール、金属イオン封鎖剤、天然及び合成高分子、水溶性及び油溶性高分子、紫外線遮蔽剤、各種抽出液、有機染料等の色剤、防腐剤、酸化防止剤、色素、増粘剤、ｐＨ調整剤、香料、冷感剤、制汗剤、殺菌剤、皮膚賦活剤、各種粉体等の成分を含有するものであってもよい。
【００５４】
上記油剤は特に限定はないが、例えば、天然動植物油脂（例えば、オリーブ油、ミンク油、ヒマシ油、パーム油、牛脂、月見草油、ヤシ油、ヒマシ油、カカオ油、マカデミアナッツ油等）；蝋（例えば、ホホバ油、ミツロウ、ラノリン、カルナウバロウ、キャンデリラロウ等）；高級アルコール（例えば、ラウリルアルコール、ステアリルアルコール、セチルアルコール、オレイルアルコール等）；高級脂肪酸（例えば、ラウリン酸、パルミチン酸、ステアリン酸、オレイン酸、ベヘニン酸、ラノリン脂肪酸等；高級脂肪族炭化水素例えば、流動パラフィン、固形パラフィン、スクワラン、ワセリン、セレシン、マイクロクリスタリンワックス等）；合成エステル油（例えば、ブチルステアレート、ヘキシルラウレート、ジイソプロピルアジペート、ジイソプロピルセバケート、ミリスチン酸オクチルドデシル、イソプロピルミリステート、イソプロピルパルミテートイソプロピルミリステート、セチルイソオクタノエート、ジカプリン酸ネオペンチルグリコール）；シリコーン誘導体（例えば、メチルシリコーン、メチルフェニルシリコーン等のシリコーン油）などが例示できる。さらに、油溶性のビタミン、防腐剤、美白剤などを配合することもできる。
【００５５】
上記界面活性剤としては、親油性非イオン界面活性剤、親水性非イオン界面活性剤等を挙げることができる。上記親油性非イオン界面活性剤としては特に限定されず、例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等のソルビタン脂肪酸エステル類、モノ綿実油脂肪酸グリセリン、モノエルカ酸グリセリン、セスキオレイン酸グリセリン、モノステアリン酸グリセリン、α，α’−オレイン酸ピログルタミン酸グリセリン、モノステアリン酸グリセリンリンゴ酸等のグリセリンポリグリセリン脂肪酸類、モノステアリン酸プロピレングリコール等のプロピレングリコール脂肪酸エステル類、硬化ヒマシ油誘導体、グリセリンアルキルエーテル等を挙げることができる。
【００５６】
親水性非イオン界面活性剤としては特に限定されず、例えば、ＰＯＥソルビタンモノオレエート、ＰＯＥソルビタンモノステアレート、ＰＯＥソルビタンテトラオレエート等のＰＯＥソルビタン脂肪酸エステル類、ＰＯＥソルビットモノラウレート、ＰＯＥソルビットモノオレエート、ＰＯＥソルビットペンタオレエート、ＰＯＥソルビットモノステアレート等のＰＯＥソルビット脂肪酸エステル類、ＰＯＥグリセリンモノステアレート、ＰＯＥグリセリンモノイソステアレート、ＰＯＥグリセリントリイソステアレート等のＰＯＥグリセリン脂肪酸エステル類、ＰＯＥモノオレエート、ＰＯＥジステアレート、ＰＯＥモノジオレエート、システアリン酸エチレングリコール等のＰＯＥ脂肪酸エステル類、ＰＯＥラウリルエーテル、ＰＯＥオレイルエーテル、ＰＯＥステアリルエーテル、ＰＯＥベヘニルエーテル、ＰＯＥ２−オクチルドデシルエーテル、ＰＯＥコレスタノールエーテル等のＰＯＥアルキルエーテル類、ＰＯＥオクチルフェニルエーテル、ＰＯＥノニルフェニルエーテル、ＰＯＥジノニルフェニルエーテル等のＰＯＥアルキルフェニルエーテル類、ブルロニック等のプルアロニック型類、ＰＯＥ・ＰＯＰセチルエーテル、ＰＯＥ・ＰＯＰ２−デシルテトラデシルエーテル、ＰＯＥ・ＰＯＰモノブチルエーテル、ＰＯＥ・ＰＯＰ水添ラノリン、ＰＯＥ・ＰＯＰグリセリンエーテル等のＰＯＥ・ＰＯＰアルキルエーテル類、テトロニック等のテトラＰＯＥ・テトラＰＯＰエチレンジアミン縮合物類、ＰＯＥヒマシ油、ＰＯＥ硬化ヒマシ油、ＰＯＥ硬化ヒマシ油モノイソステアレート、ＰＯＥ硬化ヒマシ油トリイソステアレート、ＰＯＥ硬化ヒマシ油モノピログルタミン酸モノイソステアリン酸ジエステル、ＰＯＥ硬化ヒマシ油マレイン酸等のＰＯＥヒマシ油硬化ヒマシ油誘導体、ＰＯＥソルビットミツロウ等のＰＯＥミツロウ・ラノリン誘導体、ヤシ油脂肪酸ジエタノールアミド、ラウリン酸モノエタノールアミド、脂肪酸イソプロパノールアミド等のアルカノールアミド、ＰＯＥプロピレングリコール脂肪酸エステル、ＰＯＥアルキルアミン、ＰＯＥ脂肪酸アミド、ショ糖脂肪酸エステル、ＰＯＥノニルフェニルホルムアルデヒド縮合物、アルキルエトキシジメチルアミンオキシド、トリオレイルリン酸等を挙げることができる。
【００５７】
その他の界面活性剤としては、例えば、脂肪酸セッケン、高級アルキル硫酸エステル塩、ＰＯＥラウリル硫酸トリエタノールアミン、アルキルエーテル硫酸エステル塩等のアニオン界面活性剤、アルキルトリメチルアンモニウム塩、アルキルピリジニウム塩、アルキル四級アンモニウム塩、アルキルジメチルベンジルアンモニウム塩、ＰＯＥアルキルアミン、アルキルアミン塩、ポリアミン脂肪酸誘導体等のカチオン界面活性剤、及び、イミダゾリン系両性界面活性剤、ベタイン系界面活性剤等の両性界面活性剤を安定性及び皮膚刺激性に問題のない範囲で配合してもよい。
【００５８】
上記保湿剤としては特に限定されず、例えば、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、短鎖可溶性コラーゲン、ジグリセリン（ＥＯ）ＰＯ付加物、イサイヨバラ抽出物、セイヨウノコギリソウ抽出物、メリロート抽出物等を挙げることができる。
【００５９】
上記高級アルコールとしては特に限定されず、例えば、ラウリルアルコール、セチルアルコール、ステアリルアルコール、ベヘニルアルコール、ミリスチルアルコール、オレイルアルコール、セトステアリルアルコール等の直鎖アルコール、モノステアリルグリセリンエーテル（バチルアルコール）、２−デシルテトラデシノール、ラノリンアルコール、コレステロール、フィトステロール、ヘキシルドデカノール、イソステアリルアルコール、オクチルドデカノール等の分枝鎖アルコール等を挙げることができる。
【００６０】
金属イオン封鎖剤としては特に限定されず、例えば、１−ヒドロキシエタン−１，１−ジフォスホン酸、１−ヒドロキシエタン−１，１−ジフォスホン酸四ナトリウム塩、クエン酸ナトリウム、ポリリン酸ナトリウム、メタリン酸ナトリウム、グルコン酸、リン酸、クエン酸、アスコルビン酸、コハク酸、エデト酸等を挙げることができる。
【００６１】
上記天然の水溶性高分子としては特に限定されず、例えば、アラアビアガム、トラガカントガム、ガラクタン、グアガム、キャロブガム、カラヤガム、カラギーナン、ペクチン、カンテン、クインスシード（マルメロ）、アルゲコロイド（カッソウエキス）、デンプン（コメ、トウモロコシ、バレイショ、コムギ）、グリチルリチン酸等の植物系高分子、キサンタンガム、デキストラン、サクシノグルカン、プルラン等の微生物系高分子、コラーゲン、カゼイン、アルブミン、ゼラチン等の動物系高分子を挙げることができる。
【００６２】
半合成の水溶性高分子としては特に限定されず、例えば、カルボキシメチルデンプン、メチルヒドロキシプロピルデンプン等のデンプン系高分子、メチルセルロース、ニトロセルロース、エチルセルロース、メチルヒドロキシプロピルセルロース、ヒドロキシエチルセルロース、セルロース硫酸ナトリウム、ヒドロキシプロピルセルロース、カルボキシメチルセルロースナトリウム（ＣＭＣ）、結晶セルロース、セルロース末等のセルロース系高分子、アルギン酸ナトリウム、アルギン酸プロピレングリコールエステル等のアルギン酸系高分子等を挙げることができる。
【００６３】
合成の水溶性高分子としては特に限定されず、例えば、ポリビニルアルコール、ポリビニルメチルエーテル、ポリビニルピロリドン等のビニル系高分子、ポリエチレングリコール２０，０００、４０，０００、６０，０００等のポリオキシエチレン系高分子、ポリオキシエチレンポリオキシプロピレン共重合体共重合系高分子、ポリアクリル酸ナトリウム、ポリエチルアクリレート、ポリアクリルアミド等のアクリル系高分子、ポリグリセリン、ポリエチレンイミン、カチオンポリマー、カルボキシビニルポリマー、アルキル変性カルボキシビニルポリマー、（アクリル酸ヒドロキシエチル／アクリロイルジメチルタウリンＮａ）コポリマー、（アクリル酸Ｎａ／アクリロイルジメチルタウリンＮａ）コポリマー、（アクリロイルジメチルタウリンアンモニウム／ビニルピロリドン）コポリマー、（アクリロイルジメチルタウリンアンモニウムメタクリル酸ベヘネス−２５）クロスポリマー等を挙げることができる。
【００６４】
無機の水溶性高分子としては特に限定されず、例えば、ベントナイト、ケイ酸ＡｌＭｇ（ビーガム）、ラポナイト、ヘクトライト、無水ケイ酸等を挙げることができる。
【００６５】
紫外線遮蔽剤としては特に限定されず、例えば、パラアミノ安息香酸（以下ＰＡＢＡと略す）、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル等の安息香酸系紫外線遮蔽剤；ホモメンチル−Ｎ−アセチルアントラニレート等のアントラニル酸系紫外線遮蔽剤；アミルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線遮蔽剤；オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル−ジパラメトキシシンナメート等のケイ皮酸系紫外線遮蔽剤；２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等のベンゾフェノン系紫外線遮蔽剤；３−（４’−メチルベンジリデン）−ｄ，ｌ−カンファー、３−ベンジリデン−ｄ，ｌ−カンファー、ウロカニン酸、ウロカニン酸エチルエステル、２−フェニル−５−メチルベンゾキサゾール、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチルフェニルベンゾトリアゾール、ジベンザラジン、ジアニソイルメタン、４−メトキシ−４’−ｔ−ブチルジベンゾイルメタン、５−（３，３−ジメチル−２−ノルボルニリデン）−３−ペンタン−２−オン等を挙げることができる。
【００６６】
その他薬剤成分としては特に限定されず、例えば、ビタミンＡ油、レチノール、パルミチン酸レチノール、イノシット、塩酸ピリドキシン、ニコチン酸ベンジル、ニコチン酸アミド、ニコチン酸ＤＬ−α−トコフェロール、アルコルビン酸リン酸マグネシウム、２−Ｏ−α−Ｄ−グルコピラノシル−Ｌ−アスコルビン酸、ビタミンＤ２（エルゴカシフェロール）、ｄｌ−α−トコフェロール、酢酸ｄｌ−α−トコフェロール、パントテン酸、ビオチン等のビタミン類；エストラジオール、エチニルエストラジオール等のホルモン；アルギニン、アスパラギン酸、シスチン、システイン、メチオニン、セリン、ロイシン、トリプトファン等のアミノ酸；アラントイン、アズレン等の抗炎症剤、アルブチン等の美白剤、；タンニン酸等の収斂剤；Ｌ−メントール、カンフル等の清涼剤やイオウ、塩化リゾチーム、塩化ピリドキシン等を挙げることができる。
【００６７】
各種の抽出液としては特に限定されず、例えば、ドクダミエキス、オウバクエキス、メリロートエキス、オドリコソウエキス、カンゾウエキス、シャクヤクエキス、サボンソウエキス、ヘチマエキス、キナエキス、ユキノシタエキス、クララエキス、コウホネエキス、ウイキョウエキス、サクラソウエキス、バラエキス、ジオウエキス、レモンエキス、シコンエキス、アロエエキス、ショウブ根エキス、ユーカリエキス、スギナエキス、セージエキス、タイムエキス、茶エキス、海藻エキス、キューカンバーエキス、チョウジエキス、キイチゴエキス、メリッサエキス、ニンジンエキス、マロニエエキス、モモエキス、桃葉エキス、クワエキス、ヤグルマギクエキス、ハマメリスエキス、プラセンタエキス、胸腺抽出物、シルク抽出液、甘草エキス等を挙げることができる。
【００６８】
上記各種粉体としては、ベンガラ、黄酸化鉄、黒酸化鉄、雲母チタン、酸化鉄被覆雲母チタン、酸化チタン被覆ガラスフレーク等の光輝性着色顔料、マイカ、タルク、カオリン、セリサイト、二酸化チタン、シリカ等の無機粉末やポリエチレン末、ナイロン末、架橋ポリスチレン、セルロースパウダー、シリコーン末等の有機粉末等を挙げることができる。好ましくは、官能特性向上、化粧持続性向上のため、粉末成分の一部又は全部をシリコーン類、フッ素化合物、金属石鹸、油剤、アシルグルタミン酸塩等の物質にて、公知の方法で疎水化処理して使用される。また、本発明に該当しない他の複合粉体を混合して使用するものであってもよい。
【００６９】
本発明の六角板状酸化亜鉛粒子をインキへの添加成分として使用する場合は、酸化チタン、ベンガラ、アンチモンレッド、カドミウムイエロー、コバルトブルー、紺青、群青、カーボンブラック、黒鉛などの有色顔料、及び、炭酸カルシウム、カオリン、クレー、硫酸バリウム、水酸化アルミニウム、タルク等の体質顔料を挙げることができる。さらに有機顔料としては、溶性アゾ顔料、不溶性アゾ顔料、アゾレーキ顔料、縮合アゾ顔料、銅フタロシアニン顔料、縮合多環顔料等の顔料成分；シェラック樹脂、アクリル樹脂、スチレン−アクリル樹脂、スチレン−マレイン酸樹脂、スチレン−アクリル−マレイン酸樹脂、ポリウレタン樹脂、ポリエステル樹脂、ポリアミド樹脂等のバインダー樹脂等のバインダー樹脂；水混和性有機溶剤等と併用して使用することができる。
【００７０】
本発明の六角板状酸化亜鉛粒子を塗料組成物への添加成分として使用する場合は、アクリル樹脂、ポリエステル樹脂、エポキシ樹脂等の塗膜形成樹脂；着色顔料、体質顔料、光輝性顔料等の各種顔料；硬化触媒、表面調整剤、消泡剤、顔料分散剤、可塑剤、造膜助剤、紫外線吸収剤、酸化防止剤等と併用して使用することができる。また、塗料中の樹脂は、硬化性を有するものであっても、硬化性を有さないものであってもよい。
【００７１】
本発明は、上述した六角板状酸化亜鉛粒子を含有する樹脂組成物でもある。このような樹脂組成物は、六角板状酸化亜鉛粒子が放熱性フィラーとして作用することによって、優れた放熱性を有するものとなる。更に、赤外線反射能において優れたものであるから、これらの性能を有する樹脂組成物として使用することもできる。
【００７２】
本発明の六角板状酸化亜鉛粒子は、上述したように、赤外線反射性能を有するものであるから、種々の分野における赤外線遮蔽材として使用することもできる。
【実施例】
【００７３】
以下、本発明を実施例に基づいて更に詳細に説明する。なお、本発明は以下の実施例に限定されるものではない。【００７４】
（実施例１）
原料酸化亜鉛（堺化学工業社製  ＦＩＮＥＸ−５０  粒子径０．０２μｍ）４０ｇを４３０．４９ｍｌの水にリパルプして得られたスラリーに、３０％水酸化ナトリウム水溶液８ｍｌを添加しｐＨ＝１３に調整した。上述のスラリーと酢酸亜鉛としての濃度が１．６１ｍｏｌ／ｌの酢酸亜鉛水溶液５６３．２４ｍｌとを１５℃に制御した水２００ｍｌ中に混合しながら１２０分で全量添加し、酢酸亜鉛としての濃度が０．７５ｍｏｌ／ｌの酢酸亜鉛水溶液と原料酸化亜鉛との混合スラリーとした。続いて、その混合スラリーを撹拌しながら１６０分間で９５℃に昇温し、撹拌しながら９５℃で１時間熟成した。熟成後、直ちに急冷した後、ろ過、洗浄し、１１０℃で１２時間乾燥することにより、一次粒子径が３．１３μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図１に示した。また、得られた粒子をＸ線回折装置ＵｌｔｉｍａＩＩＩ（リガク社製）で分析し、得られたＸ線回折のスペクトルを図２に示した。また、得られた粒子の物性の評価結果を表１に示した。【００７５】
（実施例２） 
原料酸化亜鉛（堺化学工業社製  ＦＩＮＥＸ−５０  粒子径０．０２μｍ）４０ｇを４３０．４９ｍｌの水にリパルプして得られたスラリーに、３０％水酸化ナトリウム水溶液８ｍｌを添加しｐＨ＝１３に調整した。上述のスラリーと酢酸亜鉛としての濃度が１．６１ｍｏｌ／ｌの酢酸亜鉛水溶液５６３．２４ｍｌとを３０℃に制御した水２００ｍｌ中に混合しながら１２０分で全量添加し、酢酸亜鉛としての濃度が０．７５ｍｏｌ／ｌの酢酸亜鉛水溶液と原料酸化亜鉛との混合スラリーとした。続いて、その混合スラリーを撹拌しながら１３０分間で９５℃に昇温し、撹拌しながら９５℃で１時間熟成した。熟成後、直ちに急冷した後、ろ過、洗浄し、１１０℃で１２時間乾燥することにより、一次粒子径が１．８９μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図３に示した。また、得られた粒子の物性の評価結果を表１に示した。【００７６】
（実施例３） 
原料酸化亜鉛（堺化学工業社製  ＦＩＮＥＸ−５０  粒子径０．０２μｍ）４０ｇを４３０．４９ｍｌの水にリパルプして得られたスラリーに、３０％水酸化ナトリウム水溶液７０ｍｌを添加しｐＨ＝１４に調整した。上述のスラリーと酢酸亜鉛としての濃度が１．６１ｍｏｌ／ｌの酢酸亜鉛水溶液５６３．２４ｍｌとを３０℃に制御した水２００ｍｌ中に混合しながら１２０分で全量添加し、酢酸亜鉛としての濃度が０．７５ｍｏｌ／ｌの酢酸亜鉛水溶液と原料酸化亜鉛との混合スラリーとした。続いて、その混合スラリーを撹拌しながら１３０分間で９５℃に昇温し、撹拌しながら９５℃で１時間熟成した。熟成後、直ちに急冷した後、ろ過、洗浄し、１１０℃で１２時間乾燥することにより、一次粒子径が１．４８μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図４に示した。また、得られた粒子の物性の評価結果を表１に示した。【００７７】
（実施例４） 
原料酸化亜鉛（堺化学工業社製  ＦＩＮＥＸ−５０  粒子径０．０２μｍ）４０ｇを４３０．４９ｍｌの水にリパルプして得られたスラリーに、３０％水酸化ナトリウム水溶液０．１ｍｌを添加しｐＨ＝１０に調整した。上述のスラリーと酢酸亜鉛としての濃度が１．６１ｍｏｌ／ｌの酢酸亜鉛水溶液５６３．２４ｍｌとを１５℃に制御した水２００ｍｌ中に混合しながら１２０分で全量添加し、酢酸亜鉛としての濃度が０．７５ｍｏｌ／ｌの酢酸亜鉛水溶液と原料酸化亜鉛との混合スラリーとした。続いて、その混合スラリーを撹拌しながら１６０分間で９５℃に昇温し、撹拌しながら９５℃で１時間熟成した。熟成後、直ちに急冷した後、ろ過、洗浄し、１１０℃で１２時間乾燥することにより、一次粒子径が１．３２μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図５に示した。また、得られた粒子の物性の評価結果を表１に示した。【００７８】
（実施例５）
原料酸化亜鉛（堺化学工業社製  ＦＩＮＥＸ−５０  粒子径０．０２μｍ）４０ｇを４３０．４９ｍｌの水にリパルプして得られたスラリーに、３０％水酸化ナトリウム水溶液８ｍｌを添加しｐＨ＝１３に調整した。上述のスラリーと酢酸亜鉛としての濃度が１．６１ｍｏｌ／ｌの酢酸亜鉛水溶液５６３．２４ｍｌとを１５℃に制御した水２００ｍｌ中に混合しながら１２０分で全量添加し、酢酸亜鉛としての濃度が０．７５ｍｏｌ／ｌの酢酸亜鉛水溶液と原料酸化亜鉛との混合スラリーとした。続いて、その混合スラリーを撹拌しながら１６０分間で９５℃に昇温し、撹拌しながら９５℃で５時間熟成した。熟成後、直ちに急冷した後、ろ過、洗浄し、１１０℃で１２時間乾燥することにより、一次粒子径が２．９４μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図６に示した。また、得られた粒子の物性の評価結果を表１に示した。【００７９】
（比較例１）
酢酸亜鉛としての濃度が１ｍｏｌ／ｌの酢酸亜鉛水溶液１２００ｍｌに原料酸化亜鉛（堺化学工業社製  ＦＩＮＥＸ−５０  粒子径０．０２μｍ）８０ｇを添加してスラリーとし、２５℃で０．５時間混合した。続いて、そのスラリーを攪拌しながら６０分間で１００℃に昇温し、攪拌しながら１００℃で７時間熟成した。熟成後、直ちに急冷した後、ろ過、洗浄し、１１０℃で１２時間乾燥することにより、一次粒子径が１．００μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図７に示した。また、得られた粒子の物性の評価結果を表２に示した。【００８０】
（比較例２）
酢酸亜鉛としての濃度が１ｍｏｌ／ｌの酢酸亜鉛水溶液１２００ｍｌに原料酸化亜鉛（堺化学工業社製  ＦＩＮＥＸ−５０  粒子径０．０２μｍ）８０ｇを添加してスラリーとし、２５℃で０．５時間混合した。続いて、そのスラリーを攪拌しながら６０分間で１００℃に昇温し、攪拌しながら１００℃で１時間熟成した。熟成後、直ちに急冷した後、ろ過、洗浄し、１１０℃で１２時間乾燥することにより、一次粒子径が０．３１μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図８に示した。また、得られた粒子の物性の評価結果を表２に示した。【００８１】
（比較例３）
原料酸化亜鉛（堺化学工業社製  ＦＩＮＥＸ−５０  粒子径０．０２μｍ）４０ｇを４３０．４９ｍｌの水にリパルプして得られたスラリーに、３０％水酸化ナトリウム水溶液８ｍｌを添加しｐＨ＝１３に調整した。上述のスラリーと酢酸亜鉛としての濃度が１．６１ｍｏｌ／ｌの酢酸亜鉛水溶液５６３．２４ｍｌとを４０℃に制御した水２００ｍｌ中に混合しながら１２０分で全量添加し、酢酸亜鉛としての濃度が０．７５ｍｏｌ／ｌの酢酸亜鉛水溶液と原料酸化亜鉛との混合スラリーとした。続いて、その混合スラリーを撹拌しながら１１０分間で９５℃に昇温し、撹拌しながら９５℃で１時間熟成した。熟成後、直ちに急冷した後、ろ過、洗浄し、１１０℃で１２時間乾燥することにより、一次粒子径が０．９７μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図９に示した。また、得られた粒子の物性の評価結果を表２に示した。【００８２】
（比較例４）
原料酸化亜鉛（堺化学工業社製  ＦＩＮＥＸ−５０  粒子径０．０２μｍ）４０ｇを４３０．４９ｍｌの水にリパルプしｐＨ＝８のスラリーとした。上述のスラリーと酢酸亜鉛としての濃度が１．６１ｍｏｌ／ｌの酢酸亜鉛水溶液５６３．２４ｍｌとを３０℃に制御した水２００ｍｌ中に混合しながら１２０分で全量添加し、酢酸亜鉛としての濃度が０．７５ｍｏｌ／ｌの酢酸亜鉛水溶液と原料酸化亜鉛との混合スラリーとした。続いて、その混合スラリーを撹拌しながら１３０分間で９５℃に昇温し、撹拌しながら９５℃で１時間熟成した。熟成後、直ちに急冷した後、ろ過、洗浄し、１１０℃で１２時間乾燥することにより、一次粒子径が１．１２μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図１０に示した。また、得られた粒子の物性の評価結果を表２に示した。【００８３】
（比較例５） 
原料酸化亜鉛（堺化学工業社製  ＦＩＮＥＸ−５０  粒子径０．０２μｍ）４０ｇを４３０．４９ｍｌの水にリパルプして得られたスラリーに、９０％酢酸水溶液１０ｍｌを添加しｐＨ＝６に調整した。上述のスラリーと酢酸亜鉛としての濃度が１．６１ｍｏｌ／ｌの酢酸亜鉛水溶液５６３．２４ｍｌとを３０℃に制御した水２００ｍｌ中に混合しながら１２０分で全量添加し、酢酸亜鉛としての濃度が０．７５ｍｏｌ／ｌの酢酸亜鉛水溶液と原料酸化亜鉛との混合スラリーとした。続いて、その混合スラリーを撹拌しながら１３０分間で９５℃に昇温し、撹拌しながら９５℃で１時間熟成した。熟成後、直ちに急冷した後、ろ過、洗浄し、１１０℃で１２時間乾燥することにより、一次粒子径が０．９６μｍの六角板状酸化亜鉛粒子を得た。得られた粒子のサイズ・形態を走査型電子顕微鏡ＪＳＭ−６５１０Ａ（日本電子社製）で観察し、得られた電子顕微鏡写真を図１１に示した。また、得られた粒子の物性の評価結果を表２に示した。【００８４】
（比較例６）
原料酸化亜鉛（堺化学工業社製  酸化亜鉛１種  粒子径０．６μｍ）を角型匣鉢に入れ、電気炉で７５０℃で焼成することにより、一次粒子径が２．２１μｍの酸化亜鉛粒子を得た。得られた粒子のサイズ・形態を走査型電子顕微鏡ＪＳＭ−６５１０Ａ（日本電子社製）で観察し、得られた電子顕微鏡写真を図１２に示した。また、得られた粒子の物性の評価結果を表２に示した。【００８５】
（比較例７）
原料酸化亜鉛（堺化学工業社製  酸化亜鉛１種  粒子径０．６μｍ）を角型匣鉢に入れ、電気炉で８００℃で焼成することにより、一次粒子径が２．９３μｍの酸化亜鉛粒子を得た。得られた粒子のサイズ・形態を走査型電子顕微鏡ＪＳＭ−６５１０Ａ（日本電子社製）で観察し、得られた電子顕微鏡写真を図１３に示した。また、得られた粒子の物性の評価結果を表２に示した。【００８６】
（評価方法）
（得られた粒子の組成）
図２に示すＸ線回折のスペクトル、及び表１、表２における得られた粒子の組成は、銅管球をもつＸ線回折装置ＵｌｔｉｍａＩＩＩ（リガク社製）により分析した結果を示したものである。これらの結果から、実施例、及び比較例のものについては酸化亜鉛が得られていることが明らかである。【００８７】
（一次粒子径）
本明細書における一次粒子径は、走査型電子顕微鏡ＪＳＭ−６５１０Ａ（日本電子社製）で撮影した写真の２０００〜５００００倍の視野での対角線径（六角板状酸化亜鉛粒子の六角板状面の３本の対角線のうちの任意の１本の対角線の長さ）で定義される粒子径（μｍ）であって、ＳＥＭ写真内で粒子１００個分の対角線径を計測し、その累積分布の平均値を求めた。【００８８】
（アスペクト比）
本明細書における六角板状酸化亜鉛粒子のアスペクト比は、走査型電子顕微鏡ＪＳＭ−６５１０Ａ（日本電子社製）で撮影した写真の２０００〜５００００倍の視野において、六角板状酸化亜鉛粒子の六角板状面が手前を向いている粒子についてはその対角線径（六角板状酸化亜鉛粒子の六角板状面の３本の対角線のうちの任意の１本の対角線の長さ）で定義される粒子径（μｍ）を粒子１００個分計測した平均値をＬ、六角板状酸化亜鉛粒子の側面が手前を向いている粒子（長方形に見える粒子）についてはその厚み（μｍ）（長方形の短い方の辺の長さ）を粒子１００個分計測した平均値をＴとしたとき、それらの値の比；Ｌ／Ｔとして求めた値である。【００８９】
（Ｄｍｉｎ／Ｄｍａｘ）
本明細書におけるＤｍｉｎ／Ｄｍａｘは、走査型電子顕微鏡ＪＳＭ−６５１０Ａ（日本電子社製）で撮影した写真の２０００〜５００００倍の視野において、六角板状酸化亜鉛粒子の六角板状面の３本の対角線を計測し、そのうち最大となる対角線の長さＤｍａｘ、最少となる対角線の長さをＤｍｉｎとし、それらの値の比；Ｄｍｉｎ／Ｄｍａｘとして求め、粒子１００個分のＤｍｉｎ／Ｄｍａｘを計測した平均値である。【００９０】
（Ｄ１０、Ｄ９０及びＤ９０／Ｄ１０）
本明細書において、Ｄ１０、Ｄ９０は、レーザー回折／散乱式粒度分布測定装置マイクロトラックＭＴ−３３００  ＥＸＩＩ（日機装社製）によって測定した値である。実施例、比較例の酸化亜鉛粒子０．１ｇを、ヘキサメタりん酸ナトリウムとしての濃度が０．０２５重量％のヘキサメタりん酸ナトリウム水溶液５０ｍｌに分散したスラリーを用いて測定を行った。測定の前に、スラリーを超音波ホモジナイザーＵＳ−６００Ｔ（日本精機製作所製）を用いて２分間超音波分散し、測定時の循環速度を５０％、超音波出力を４０Ｗ、超音波分散時間を２分として測定を行った。実施例及び比較例の酸化亜鉛の屈折率を１．９５、０．０２５重量％のヘキサメタりん酸ナトリウム水溶液の屈折率を１．３３３として測定を行った。【００９１】
（ＭＩＵ（平均摩擦係数））
表１及び表２のＭＩＵ（平均摩擦係数）は、上記実施例、比較例で得られる酸化亜鉛粒子をＫＥＳ−ＳＥ摩擦感テスター（カトーテック社製）で測定した値である。スライドガラスに２５ｍｍ幅の両面テープを貼り、粉体を載せ、化粧用パフで伸ばし、ＫＥＳ−ＳＥ摩擦感テスター（カトーテック社製）によりＭＩＵ（平均摩擦係数）を測定した。摩擦測定荷重２５ｇｆ、表面測定試料移動速度１ｍｍ／ｓｅｃ、測定距離範囲２０ｍｍの条件で測定を行った。センサーとしては、シリコーン接触子（人間の指を想定した凹凸が施されたシリコーンゴム製の摩擦子）を用いた。【００９２】
（ＭＭＤ（摩擦係数の平均偏差））
表１及び表２のＭＭＤ（摩擦係数の平均偏差）は、上記実施例、比較例で得られる酸化亜鉛粒子をＫＥＳ−ＳＥ摩擦感テスター（カトーテック社製）で測定した値である。スライドガラスに２５ｍｍ幅の両面テープを貼り、粉体を載せ、化粧用パフで伸ばし、ＫＥＳ−ＳＥ摩擦感テスター（カトーテック社製）によりＭＭＤ（摩擦係数の平均偏差）を測定した。摩擦測定荷重２５ｇｆ、表面測定試料移動速度１ｍｍ／ｓｅｃ、測定距離範囲２０ｍｍの条件で測定を行った。センサーとしては、シリコーン接触子（人間の指を想定した凹凸が施されたシリコーンゴム製の摩擦子）を用いた。【００９３】
（ＢＥＴ比表面積）
表１及び表２のＢＥＴ比表面積（ｍ２／ｇ）は、全自動ＢＥＴ比表面積測定装置ＭａｃｓｏｒｂＭｏｄｅｌ  ＨＭ−１２００（Ｍｏｕｎｔｅｃｈ社製）により測定した値である。【００９４】
（１０００ｎｍ分光反射率及び２０００ｎｍ分光反射率）
表１及び表２の１０００ｎｍ分光反射率、２０００ｎｍ分光反射率は分光光度計（日本分光製Ｖ−５７０型）により測定した値である。実施例および比較例で得られた酸化亜鉛粒子１０ｇ、アルキド樹脂２０．４ｇ、ブチル化メラミン樹脂８．７ｇ、キシレン５．４ｇ、１．０ｍｍφガラスビーズ３０ｇを７５ｍｌマヨネーズビンに入れ、ペイントコンディショナーにて６０分振とうし分散液を得た。得られた分散液を隠ぺい率試験紙にバーコーター＃２０で塗布し、５０℃で１０分乾燥後、１１０℃で２０分乾燥し、試験片を得た。得られた試験片について、分光光度計（日本分光製Ｖ−５７０型）を用いて波長１０００ｎｍ及び２０００ｎｍにおける分光反射率を測定した。【００９５】
（３１０ｎｍ全光透過率、３５０ｎｍ全光透過率及び４００ｎｍ平行光透過率）
表１及び表２の３１０ｎｍ全光透過率、３５０ｎｍ全光反射率、４００ｎｍ平行光透過率は分光光度計（日本分光製Ｖ−５７０型）により測定した値である。実施例および比較例で得られた酸化亜鉛粒子２ｇ、アクリルポリオール樹脂１０ｇ、キシレン５ｇ、酢酸ブチル５ｇ、１．５ｍｍφガラスビーズ３８ｇを７５ｍｌマヨネーズビンに入れ、ペイントコンシショナーにて９０分振とうし分散液を得た。得られた分散液をスライドガラスにバーコーター＃６で塗布し、分光光度計（日本分光製Ｖ−５７０型）を用いて波長３１０ｎｍにおける全光透過率、波長３５０ｎｍにおける全光透過率、及び波長４００ｎｍにおける平行光透過率を測定した。【００９６】
【表１】
0006493227.tif 000002
【００９７】
【表２】
0006493227.tif 000003
【００９８】
実施例１、２、３、４及び５の結果から、本発明の六角板状酸化亜鉛粒子は一次粒子径が大きく、かつシャープな粒度分布を有すること、ＭＩＵ及びＭＭＤが共に小さい値であることが明らかである。
一方で、比較例４では一次粒子径が１．１２μｍと大きい粒子ではあるが、Ｄ９０／Ｄ１０が３．１と粒度分布が悪くなっており、ＭＩＵの値は大きい。
また、比較例５ではＤ９０／Ｄ１０が２．８と小さく粒度分布がシャープであると言えるが、一次粒子径は０．９６μｍと小さく、ＭＩＵ及びＭＭＤの値はともに大きい。
比較例４および５の結果から、粒子径の大きさと粒度分布シャープさのどちらか一方のみではＭＩＵおよびＭＭＤの値を小さくすることはできず、優れた粉体感触を得ることはできないことがわかる。
よって、本発明の六角板状酸化亜鉛粒子は１．１μｍ以上という一次粒子径とシャープな粒度分布を持ち合わせることによって、ＭＩＵ及びＭＭＤの値がともに小さく、優れた粉体感触を得ることができることが明らかである。【００９９】
また、六角板状である本願発明の酸化亜鉛粒子は、従来の不定形の酸化亜鉛粒子よりも優れた赤外線反射性能を有するものであることが明らかである。更に、六角板状酸化亜鉛粒子であっても、本発明の範囲外であると、可視光領域にも吸収を生じてしまうのに対して、本願発明の六角板状酸化亜鉛粒子は可視光領域に吸収を持たない、優れた透明性を有する粒子であった。
【産業上の利用可能性】
【０１００】
本発明の六角板状酸化亜鉛粒子は、化粧料、インキ、塗料、樹脂組成物等に配合することができる。更に、各種分野において、赤外線反射剤として使用することができる。
【図１】
0006493227.tif 000004
【図２】
0006493227.tif 000005
【図３】
0006493227.tif 000006
【図４】
0006493227.tif 000007
【図５】
0006493227.tif 000008
【図６】
0006493227.tif 000009
【図７】
0006493227.tif 000010
【図８】
0006493227.tif 000011
【図９】
0006493227.tif 000012
【図１０】
0006493227.tif 000013
【図１１】
0006493227.tif 000014
【図１２】
0006493227.tif 000015
【図１３】
0006493227.tif 000016